(57)【要約】【課題】  焼き入れ、焼き戻しによる鋼材物性の変性を伴うことなく、ダレ量が少なく、シェービング加工面の端面精度が高く、取り代を少なくして剪断面の破断がない温間シェービング加工法を提供する。【解決手段】  表面硬度が１８０ＨＶ〜３２０ＨＶの高硬度鋼材の温間シェービング加工法であって、炉内温度差を５℃以内に温度制御された加熱炉で前記高硬度鋼の表層のみを４５０℃〜５５０℃に加熱処理する表層加熱処理工程と、前記表層加熱処理された高硬度鋼を温度変動が２０℃以下に温度制御された金型を用いて２００℃〜３００℃でシェービング加工するシェービング加工工程、からなる高硬度鋼材の温間シェービング加工方法である。温間シェービング加工は、炉内温度差を５℃以内に温度制御された加熱炉と温度変動が２０℃以下に温度制御された金型からなる加工部で構成される鋼材端面シェービング加工装置により行う。【選択図】図１
2020025975.tif 000002
【特許請求の範囲】
【請求項１】
表面硬度が１８０ＨＶ〜３２０ＨＶの高硬度鋼材の温間シェービング加工法であって、炉内温度差を５℃以内に温度制御された加熱炉で前記高硬度鋼の表層のみを４５０℃〜５５０℃に加熱処理する表層加熱処理工程と、前記表層加熱処理された高硬度鋼を温度変動が２０℃以下に温度制御された金型を用いて２００℃〜３００℃でシェービング加工するシェービング加工工程、からなる高硬度鋼材の温間シェービング加工方法。
【請求項２】
前記表面硬度が１８０ＨＶ〜３２０ＨＶの高硬度鋼材が、冷間鍛造用鋼材を直前にプレス加工したものであることを特徴とする請求項１に記載した高硬度鋼材の温間シェービング加工方法。
【請求項３】
被加工鋼材の表層温度を４５０℃〜５５０℃に加熱処理できる炉内温度差を５℃以内に温度制御された加熱炉と、温度変動が２０℃以下に温度制御されたシェービング金型からなる加工部と、を備える鋼材端面のシェービング加工装置。
【請求項４】
前記被加工金属素材の表面硬度が１８０ＨＶ〜３２０ＨＶであることを特徴とする請求項３に記載した鋼材端面のシェービング加工装置。
【発明の詳細な説明】
【技術分野】
【０００１】
本願発明は、温度制御された加熱炉と温度制御された金型を用いて、高い硬度と強度を保つ優れた機械的性質及び高い寸法精度が要求される油圧減速機、自動車等に用いられる、比較的厚い、高精度の歯形を有する各種歯車等の精密金属部品の加工装置と加工方法に関する。特に、成形によるダレ込みが少なく、平滑で端面精度の高い精密金属部品を製造できるシェービング加工装置とシェービング加工方法に関する。
【背景技術】
【０００２】
自動車部品として使用される各種歯車等の精密機械部品は、鍛造加工により製造され、また、耐食性、高い硬度と強度を保つ優れた機械的性質、高い寸法精度が要求される。このため、精密機械部品の素材には、耐食性、高い硬度と強度を保つ優れた機械的性質を持つ高硬度鋼が採用されている。また、精密機械部品は、高い寸法精度を要求されることから、鍛造加工後に、切削加工、シェービング加工等の仕上げ加工が行われる。
【０００３】
特許文献１及び２には、切削加工の生産性を改善するため、鋼製機械部品の仕上げ加工法として、焼き入れ・焼き戻しによる素材調質時の焼き戻し直後の焼き戻し温度で温間シェービング加工を行うことにより、高い寸法精度を得る焼戻温間シェービング加工について開示されている。
【０００４】
しかしながら、焼戻温間シェービング加工法においては、焼き入れ、焼き戻しによる鋼材物性の変性による表面硬度の低下、鋼材温度上昇によるダレ量の増加、シェービング加工面の端面精度の低下、シェービング加工による取り代の増加が問題となっている。
【先行技術文献】
【特許文献】
【０００５】
【特許文献１】特開平１−３０６０２５号公報
【特許文献２】特開平２−１１７７２０号公報
【発明の概要】
【発明が解決しようとする課題】
【０００６】
本願発明は、焼き入れ、焼き戻しによる鋼材物性の変性を伴うことなく、ダレ量が少なく、シェービング加工面の端面精度が高く、取り代を少なくして剪断面の破断がない温間シェービング加工法を提供することにある。
【課題を解決するための手段】
【０００７】
本願発明の課題は、以下の態様（１）乃至（４）により解決できる。具体的には、
【０００８】
（態様１）  表面硬度が１８０ＨＶ〜３２０ＨＶの高硬度鋼材の温間シェービング加工法であって、炉内温度差を５℃以内に温度制御された加熱炉で前記高硬度鋼の表層のみを４５０℃〜５５０℃に加熱処理する表層加熱処理工程と、前記表層加熱処理された高硬度鋼を温度変動が２０℃以下に温度制御された金型を用いて２００℃〜３００℃でシェービング加工するシェービング加工工程、からなる高硬度鋼材の温間シェービング加工方法である。
炉内温度差を５℃以内に温度制御された加熱炉で、高硬度鋼の表層のみを４５０℃〜５５０℃に加熱処理する表層加熱処理により、寸法精度を確保するために行うシェービング加工に必要な加工取り代を考慮した高硬度鋼の表層のみを４５０℃〜５５０℃にすることになる。これにより、シェービング金型による材料の引き込まれにより生ずるダレ量を少なくすることができ、また加工に必要な加工取り代も少なくできるという効果がある。
ここで、本願発明の表層とは、シェービング加工に必要な加工取り代に近似する高硬度鋼の表層厚みをいい、具体的には、０．５ｍｍ以下、好ましくは、０．１〜０．２ｍｍである。
【０００９】
（態様２）  前記表面硬度が１８０ＨＶ〜３２０ＨＶの高硬度鋼材が、冷間鍛造用鋼材を直前にプレス加工したものであることを特徴とする前記（態様１）に記載した高硬度鋼材の温間シェービング加工方法である。
表面硬度が１８０ＨＶ未満の冷間鍛造用鋼材は、プレス加工することにより、表面硬度を１８０ＨＶ〜３２０ＨＶにすることができるからである。このような処理をした冷間鍛造用鋼材も、本発明の高硬度鋼材として採用することができる。
【００１０】
（態様３）  被加工鋼材の表層温度を４５０℃〜５５０℃に加熱処理できる炉内温度差を５℃以内に温度制御された加熱炉と、温度変動が２０℃以下に温度制御されたシェービング金型からなる加工部と、を備える鋼材端面のシェービング加工装置である。
自動車部品として使用される各種歯車等の精密機械部品の寸法精度を確保するためのシェービング加工は、被加工鋼材の表層温度を４５０℃〜５５０℃に加熱処理できる炉内温度差を５℃以内に温度制御された加熱炉と、温度変動が２０℃以下に温度制御された金型からなる加工部と、を備える鋼材端面のシェービング加工装置により実現できるからである。加熱炉内壁に設けた側面ヒータ及び被加工鋼材を加熱炉に搬入し搬出する側に設けたカートリッジ式加熱ヒータからなる熱源、並びに側面ヒータ及びカートリッジ式加熱ヒータを温度制御する加熱炉温度制御装置により、炉内温度差を５℃以内に温度制御できる。
さらに、
【００１１】
（態様４）  前記被加工金属素材の表面硬度が１８０ＨＶ〜３２０ＨＶであることを特徴とする前記（態様３）に記載した鋼材端面のシェービング加工装置である。高硬度精密部品のシェービング加工に用いる装置だからである。
【発明の効果】
【００１２】
本願発明によれば、焼き入れ、焼き戻しによる鋼材物性の変性を伴うことなく、ダレ量が少なく、シェービング加工面の端面精度が高く、取り代を少なくして剪断面の破断がない温間シェービング加工法を提供することができる。
【図面の簡単な説明】
【００１３】
【図１】本願発明の温間シェービング加工方法の流れを示す模式図である。
【図２】本願発明の温度制御された加熱炉の構造を示す平面図である。
【図３】本願発明の温度制御された加熱炉の構造を模式的に示す平面図である。
【図４】本願発明の温度制御された加熱炉の構造を模式的に示す斜視図である。
【図５】本願発明の温度制御された加熱炉の温度制御機構を示す模式図である。
【図６】本願発明の温度制御されたシェービング金型断面構造を示す模式図である。
【図７】本願発明の温度制御されたシェービング金型配置したカートリッジ式加熱ヒータと保温プレートの配置図である。
【図８】本願発明の温度制御されたシェービング金型の温度制御機構を示す模式図である。
【図９】ダレ量を計測する厚板ギア形状の部位を示す斜視図である。
【図１０】シェービング加工品の破断形態を示す写真である。
【発明を実施するための形態】
【００１４】
本願発明は、温度制御された加熱炉と温度制御されたシェービング金型を用いて、表面硬度が１８０ＨＶ〜３２０ＨＶの高硬度鋼材を用いて、高い硬度と強度を保つ優れた機械的性質及び高い寸法精度が要求される油圧減速機、自動車等に用いられる、比較的厚い、高精度の歯形を有する各種歯車等の精密金属部品のシェービング加工方法及び加工装置である。
図１に示すように、本願発明の加工方法は、表面硬度が１８０ＨＶ〜３２０ＨＶの高硬度鋼材の表層を４５０℃〜５５０℃に加熱処理する表層加熱処理工程と、前記表層加熱処理された高硬度鋼を温度変動が２０℃以下に温度制御された金型を用いて２００℃〜３００℃でシェービング加工するシェービング加工工程、からなる高硬度鋼材の温間シェービング加工方法である。なお、被成形鋼材の表面硬度が１８０ＨＶ以下である場合は、前記被成形鋼材に事前プレス処理を行って、被成形鋼材の表面硬度を１８０ＨＶ〜３２０ＨＶとする。
【００１５】
本願発明の表面硬度が１８０Ｈｖ〜３２０Ｈｖの高硬度鋼材としては、機械構造用炭素鋼（ＳＣ）のほか、ニッケル（Ｎｉ）、クロム（Ｃｒ）、モリブデン（Ｍｏ）、コバルト（Ｃｏ）等の金属との合金、例えば、クロムモリブデン鋼（ＳＣＭ）、クロム鋼（ＳＣＲ）、ニッケルクロムモリブデン鋼（ＳＮＣＭ）がある。さらには、ニッケルクロムモリブデン鋼（ＳＮＣＭ）に、バナジウム（Ｖ）、ニオブ（Ｎｂ）の強度向上元素を添加した合金鋼がある。
【００１６】
表面硬度（ビッカース硬さ  ＨＶ）が１８０ＨＶ〜３２０ＨＶの高硬度鋼材は、寸法精度、シェービング金型の耐久性の観点から、温間シェービング加工（４５０℃〜５５０℃）が適しているからである。
【００１７】
本願発明の温間シェービング加工方法は、炉内温度差を５℃以内に温度制御された加熱炉（図２〜図５）及び温度変動が２０℃以下に温度制御されたシェービング用金型（図６〜図８）からなる加工装置により実現できる。
以下、本発明の温度制御された加熱炉及び温度制御されたシェービング金型について説明する。
【００１８】
（１）温度制御された加熱炉
本願発明は、炉内温度差を５℃以内に温度制御された加熱炉により、高硬度鋼の表層を４５０℃〜５５０℃に加熱処理することを特徴とする。
図２は、本願発明の温度制御された加熱炉（１）の構造を示す平面図である。加熱炉（１）は、温度変動を抑えるため、保温プレート（１１）が内貼されている。被加工鋼材（図示せず）は、搬送チェーン（１３）に装着された搬送冶具に載置する。搬送冶具に載置された被加工鋼材は、搬送チェーン駆動装置（１２）により加熱炉（１）内を矢印の順で搬送されて加熱処理される。また、炉内温度は、炉内の四隅と中央にも置けた温度センサ（１５）によって、計測されている。温度センサ（１５）は天板から差し入れている。
【００１９】
図３及び図４は、本願発明の温度制御された加熱炉の構造を模式的に示す平面図及び斜視図である。加熱炉（１）内には、熱源として、側面ヒータ（１８）を４側面に設置し、チェーン搬送路（１６）に沿って、カートリッジ式加熱ヒータ（１４）を設置している。特に、カートリッジ式加熱ヒータ（１４）は、加熱炉内において、被加工鋼材の搬入と搬出のため搬送チェーン駆動装置（１２）がある側に偏在して設置されている。これにより、被加工鋼材の搬入及び搬出による温度変化を防ぐことができる。被加工鋼材（図示せず）は、搬送チェーンに装着された搬送冶具（１７）により、加熱炉内に搬入されて、表層加熱処理を施された後に、加熱炉内から搬出される。
【００２０】
図５は、本願発明の温度制御された加熱炉の温度制御機構を示す模式図である。加熱炉の温度は、温度センサ（１５）を介して温度測定値をリアルタイムに取り込み、温度制御プログラムで処理され、加熱炉温度制御処置により炉内温度差を５℃以内に温度制御されている。
また、被加工鋼材の表層を４５０℃〜５５０℃に加熱処理するために必要な処理条件（炉内温度、被加工鋼材の炉内滞留時間）は、被加工鋼材について、事前に温度分布シミュレーションを実施した結果を反映して、加熱炉温度制御装置に入力されている。
【００２１】
ここで、本願発明の表層とは、シェービング加工に必要な加工取り代に近似する高硬度鋼の表層厚みをいい、具体的には、０．５ｍｍ以下、好ましくは、０．１〜０．２ｍｍである。高硬度鋼の表層のみを４５０℃〜５５０℃に加熱処理することにより、シェービング加工によるダレ量を抑制することができ、高い寸法精度を実現できる。
【００２２】
（２）温度制御されたシェービング金型からなる加工部
図６は、本願発明の温度制御されたシェービング金型の断面構造を示す模式図である。本願発明の温度制御されたシェービング金型（２）は上面金型と底面金型で構成され、上面金型（パンチ部）と底面金型（ダイス部）には、カートリッジ式加熱ヒータ（２１）が側面に配置され、カートリッジ式加熱ヒータ（２１）の側面及び底面には保温プレート（２２）が配置されている。また保温プレートには水冷パイプを循環させた冷却プレート（図示せず）が付設され装置の過熱を防いでいる。プレス可動部の温度上昇は、熱膨張による寸法精度の悪化、機構部の故障の原因となるからである。また、上面金型（パンチ部）と底面金型（ダイス部）には温度センサ（２３）が接続されて金型温度がリアルタイムに測定される。これにより、金型温度の変動が２０℃以下に保持される。この温度制御されたシェービング金型（２）より、被加工鋼材（２４）がシェービンング処理される。
金型温度を２００℃〜３００℃としてシェービング加工するのは、被加工鋼材の表層温度（４５０℃〜５５０℃）より、２５０℃温度を低くすることにより、シェービング加工精度が保たれるからである
【００２３】
図７は、シェービング金型側面に配置したカートリッジ式加熱ヒータ（２１）と保温プレート（２２）を示したものである。カートリッジ式加熱ヒータ（２１）を金型の周囲に複数本（図７では、４本）均等に配置する。カートリッジ式加熱ヒータ（２１）の側面と底面に保温プレート（２２）を配置して金型の温度保持効果を高めている。または底面にも保温プレート（２２）が配置されている。また保温プレート（２２）には水冷パイプ（図示せず）が付設され装置の過熱を防いでいる。また、上面金型（パンチ部）と底面金型（ダイス部）には温度センサ（２３）が接続されて金型温度がリアルタイムに測定される。
【００２４】
図８は、本願発明のシェービング金型（２）の温度管理システムを示す模式図である。温度制御されたシェービング金型（２）は、温度計測を行うことで金型の温度が２００℃〜３００℃かつ温度変動２０℃以下に維持されている。温度制御されたシェービング金型（２）の温度は、シェービング加工毎に温度測定値を温度センサ（２３）により、リアルタイムに取り込み、温度制御プログラムで処理され、金型温度制御処置により温度制御される。
【実施例】
【００２５】
本願発明の効果を奏する実施態様を実施例として示し、対比した実施態様を比較例として示す。また、対比のまとめを表１〜表３に示す。
＜実施例１＞
（１）厚板ギア形状の製作
（１−１）事前プレス加工
加工金属素材としてクロムモリブデン鋼（ＳＣＭ４１５）の厚板材（板厚１１ｍｍ）を加熱炉で４５０℃に加熱した後、金型温度２５０℃として、平つぶし温間鍛造加工（事前プレス加工）を行い、厚板材（板厚６ｍｍ）を得た。得られた厚板材の表面硬度（ビッカース硬さ（ＨＶ０．２））をマイクロビッカース硬さ試験機（ミツトヨ製  ＨＭ２２０Ｄ）により測定した。ビッカース硬さ（HV０．２）は、２３０であった。
（１−２）表層加熱処理
次いで、得られた厚板材（板厚６ｍｍ）を、炉内温度差を５℃以内に温度制御された加熱炉で、炉内温度４７０℃、加熱時間１０分加熱処理を行った。
（１−３）シェービング処理
次いで、表層加熱処理された厚板材（板厚６ｍｍ）を、温度変動が２０℃以下に温度制御されたシェービング金型を用いて、金型温度３００℃でシェービング加工し、「実施例１品」を得た。取り代は０．２ｍｍであった。
（２）加工品評価
「実施例１品」のギア形状エッジ部（図９）のダレ量は、０．０２３ｍｍであった。またシェービング加工面の表面粗さ（Ｒａ）は、０．０２であり、破断形態は認められなかった。
【００２６】
＜比較例１−１＞
（１）厚板ギア形状の製作
表層加熱処理の加熱時間を４０分とした以外は、実施例１と同様にして、「比較例１−１品」を得た。
（２）加工品評価
「比較例１−１品」のギア形状エッジ部（図９）のダレ量は、０．０６１ｍｍであった。またシェービング加工面の表面粗さ（Ｒａ）は、０．０２であり、破断形態は認められなかった。
【００２７】
＜比較例１−２＞
（１）厚板ギア形状の製作
（１−１）事前プレス加工
加工金属素材としてクロムモリブデン鋼（ＳＣＭ４１５）の厚板材（板厚５ｍｍ）について、事前プレス加工を行わなかった。厚板材の表面硬度（ビッカース硬さ（ＨＶ０．２））をマイクロビッカース硬さ試験機（ミツトヨ製  ＨＭ２２０Ｄ）により測定した。ビッカース硬さ（HV０．２）は、１５０であった。
（１−２）表層加熱処理
炉内温度差を５℃以内に温度制御された加熱炉で、炉内温度４５０℃、加熱時間２０分加熱処理を行った。
（１−３）シェービング処理
加熱処理を行った厚板材（板厚５ｍｍ）を、温度変動が２０℃以下に温度制御されたシェービング金型を用いて、金型温度３００℃でシェービング加工し、「比較例１−２品」を得た。取り代は０．３ｍｍであった。
（２）加工品評価
「比較例１−２品」のギア形状エッジ部（図９）のダレ量は、１．０６６ｍｍであった。またシェービング加工面の表面粗さ（Ｒａ）は、０．０２であり、破断形態は認められなかった。
【００２８】
＜比較例１−３＞
（１）厚板ギア形状の製作
（１−１）事前プレス加工
加工金属素材としてクロムモリブデン鋼（ＳＣＭ４１５）の厚板材（板厚５．５ｍｍ）を加熱炉で４５０℃に加熱した後、金型温度２５０℃として、平つぶし温間鍛造加工（事前プレス加工）を行い、厚板材（板厚５ｍｍ）を得た。得られた厚板材の表面硬度（ビッカース硬さ（ＨＶ０．２））をマイクロビッカース硬さ試験機（ミツトヨ製  ＨＭ２２０Ｄ）により測定した。ビッカース硬さ（HV０．２）は、２００であった。
（１−２）表層加熱処理
表層加熱処理は行わなかった。
（１−３）シェービング処理
厚板材（板厚５ｍｍ）を、温度変動が２０℃以下に温度制御されたシェービング金型の加熱機能、温度制御機能を停止して、金型温度２５℃（常温）でシェービング加工し、「比較例１−３品」を得た。取り代は０．３ｍｍであった。
（２）加工品評価
「比較例１−３品」のシェービング加工面の表面粗さ（Ｒａ）は、０．２０であった。
【００２９】
（３）まとめ
（ａ）炉内温度が同一（４７０℃）であっても、加熱処理時間が多くなると、表層のみの加熱とならず、同一条件でシェービング処理を行っても、ダレ量が増加する（実施例１ｖｓ比較例１−１）。
（ｂ）加工素材の表面硬度がＨＶ１８０以下であると、表層加熱処理を行っても、ダレ量が増加する（実施例１ｖｓ比較例１−２）。
（ｃ）加工素材の表面硬度がＨＶ１８０以上であっても、表層加熱処理を行わず、かつ冷間シェービング処理であると、表面粗さが大きくなる（実施例１ｖｓ比較例１−３）。
【００３０】
【表１】
2020025975.tif 000003
【００３１】
＜実施例２＞
（１）厚板ギア形状の製作
（１−１）事前プレス加工
加工金属素材としてクロムモリブデン鋼（ＳＣＭ４３５）の厚板材（板厚１５ｍｍ）を加熱炉で４５０℃に加熱した後、金型温度２５０℃として、平つぶし温間鍛造加工（事前プレス加工）を行い、厚板材（板厚１０ｍｍ）を得た。得られた厚板材の表面硬度（ビッカース硬さ（ＨＶ０．２））をマイクロビッカース硬さ試験機（ミツトヨ製  ＨＭ２２０Ｄ）により測定した。ビッカース硬さ（HV０．２）は、３００であった。
（１−２）表層加熱処理
次いで、得られた厚板材（板厚１０ｍｍ）を、炉内温度差を５℃以内に温度制御された加熱炉で、炉内温度５００℃、加熱時間３０分加熱処理を行った。
（１−３）シェービング処理
次いで、表層加熱処理された厚板材（板厚１０ｍｍ）を、温度変動が２０℃以下に温度制御されたシェービング金型を用いて、金型温度２５０℃でシェービング加工し、「実施例２品」を得た。取り代は０．１ｍｍであった。
（２）加工品評価
「実施例２品」のシェービング加工面の表面粗さ（Ｒａ）は、０．０２であり、破断形態は認められなかった。
【００３２】
＜比較例２＞
実施例２で製作した厚板材（板厚１０ｍｍ）について、表層加熱処理を行わず、温度変動が２０℃以下に温度制御されたシェービング金型の加熱機能、温度制御機能を停止して、金型温度２５℃（常温）でシェービング加工し、「比較例２品」を得た。取り代は０．１ｍｍであった。
（２）加工品評価
「比較例２品」のシェービング加工面は、図１０に示す通り破断生じ、表面粗さ（Ｒａ）は、測定できなかった。
【００３３】
（５）まとめ
加工素材の表面硬度がＨＶ１８０以上であっても、表層加熱処理を行わず、かつ冷間シェービング処理であると、シェービング加工面の表面粗さが大きくなり、破断も生じる（実施例２ｖｓ比較例２）。
【００３４】
【表２】
2020025975.tif 000004
【００３５】
＜実施例３＞
（１）厚板ギア形状の製作
（１−１）表層加熱処理
加工金属素材として熱間圧延軟鋼板（ＳＰＨＣ）の厚板材（板厚５ｍｍ）を、炉内温度差を５℃以内に温度制御された加熱炉で、炉内温度５００℃、加熱時間３０分加熱処理を行った。
（１−３）シェービング処理
次いで、表層加熱処理された厚板材（板厚５ｍｍ）を、温度変動が２０℃以下に温度制御されたシェービング金型を用いて、金型温度３００℃でシェービング加工し、「実施例３品」を得た。取り代は０．４ｍｍであった。
（２）加工品評価
「実施例３品」のシェービング加工面の端面精度（上下差）は、０．００４であり、破断形態は認められなかった。
【００３６】
＜比較例３＞
加工金属素材として熱間圧延軟鋼板（ＳＰＨＣ）の厚板材（板厚５ｍｍ）を、表層加熱処理を行わず、温度変動が２０℃以下に温度制御されたシェービング金型の加熱機能、温度制御機能を停止して、金型温度２５℃（常温）でシェービング加工し、「比較例３品」を得た。取り代は０．４ｍｍであった。
（２）加工品評価
「比較例３品」のシェービング加工面の端面精度（上下差）は、０．０１３であり、破断形態は認められなかった。
【００３７】
（３）まとめ
加工素材の表面硬度がＨＶ１８０以上であっても、表層加熱処理を行わず、かつ冷間シェービング処理であると、シェービング加工面の端面精度が悪くなる（実施例３ｖｓ比較例３）。
【００３８】
【表３】
2020025975.tif 000005
【産業上の利用可能性】
【００３９】
本願発明により、耐食性、機械的性質に優れた精密機械部品を生産性よく提供できる。
【符号の説明】
【００４０】
１  温度制御された加熱炉
１１  保温プレート
１２  搬送チェーン駆動装置
１３  搬送チェーン
１４  カートリッジ式加熱ヒータ
１５  温度センサ
１６  チェーン搬送路
１７  搬送冶具
１８  側面ヒータ
２  シェービング金型
２１  カートリッジ式加熱ヒータ
２２  保温プレート
２３  温度センサ
２４  被加工鋼材
【図１】
2020025975.tif 000006
【図２】
2020025975.tif 000007
【図３】
2020025975.tif 000008
【図４】
2020025975.tif 000009
【図５】
2020025975.tif 000010
【図６】
2020025975.tif 000011
【図７】
2020025975.tif 000012
【図８】
2020025975.tif 000013
【図９】
2020025975.tif 000014
【図１０】
2020025975.tif 000015
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
表面硬度が１８０ＨＶ〜３２０ＨＶの高硬度鋼材の温間シェービング加工法であって、炉内温度差を５℃以内に温度制御できる温度制御機構及び被加工鋼材を載置できる搬送機構を備える加熱炉で前記高硬度鋼材の表層のみを４５０℃〜５５０℃に加熱処理する表層加熱処理工程と、前記表層加熱処理された高硬度鋼材を温度変動が２０℃以下に温度制御された金型を用いて２００℃〜３００℃でシェービング加工するシェービング加工工程、からなる高硬度鋼材の温間シェービング加工方法。
【請求項２】
前記表面硬度が１８０ＨＶ〜３２０ＨＶの高硬度鋼材が、冷間鍛造用鋼材を直前にプレス加工したものであることを特徴とする請求項１に記載した高硬度鋼材の温間シェービング加工方法。
【請求項３】
炉内温度差を５℃以内に温度制御できる温度制御機構及び被加工鋼材を載置できる搬送機構を備え、前記被加工鋼材の表層温度のみを４５０℃〜５５０℃に加熱処理できる加熱炉と、温度変動が２０℃以下に温度制御されたシェービング金型からなる加工部と、を備える鋼材端面のシェービング加工装置。
【請求項４】
前記被加工鋼材が表面硬度１８０ＨＶ〜３２０ＨＶの高硬度鋼材であることを特徴とする請求項３に記載した鋼材端面のシェービング加工装置。
【手続補正２】
【補正対象書類名】明細書
【補正対象項目名】０００８
【補正方法】変更
【補正の内容】
【０００８】
（態様１）  表面硬度が１８０ＨＶ〜３２０ＨＶの高硬度鋼材の温間シェービング加工法であって、炉内温度差を５℃以内に温度制御できる温度制御機構及び被加工鋼材を載置できる搬送機構を備える加熱炉で前記高硬度鋼材の表層のみを４５０℃〜５５０℃に加熱処理する表層加熱処理工程と、前記表層加熱処理された高硬度鋼材を温度変動が２０℃以下に温度制御された金型を用いて２００℃〜３００℃でシェービング加工するシェービング加工工程、からなる高硬度鋼材の温間シェービング加工方法である。
炉内温度差を５℃以内に温度制御された加熱炉で、高硬度鋼材の表層のみを４５０℃〜５５０℃に加熱処理する表層加熱処理により、寸法精度を確保するために行うシェービング加工に必要な加工取り代を考慮した高硬度鋼材の表層のみを４５０℃〜５５０℃にすることになる。これにより、シェービング金型による材料の引き込まれにより生ずるダレ量を少なくすることができ、また加工に必要な加工取り代も少なくできるという効果がある。
ここで、本願発明の表層とは、シェービング加工に必要な加工取り代に近似する高硬度鋼材の表層厚みをいい、具体的には、０．５ｍｍ以下、好ましくは、０．１〜０．２ｍｍである。
【手続補正３】
【補正対象書類名】明細書
【補正対象項目名】００１０
【補正方法】変更
【補正の内容】
【００１０】
（態様３）  炉内温度差を５℃以内に温度制御できる温度制御機構及び被加工鋼材を載置できる搬送機構を備え、前記被加工鋼材の表層温度のみを４５０℃〜５５０℃に加熱処理できる加熱炉と、温度変動が２０℃以下に温度制御されたシェービング金型からなる加工部と、を備える鋼材端面のシェービング加工装置である。
自動車部品として使用される各種歯車等の精密機械部品の寸法精度を確保するためのシェービング加工は、炉内温度差を５℃以内に温度制御できる温度制御機構及び被加工鋼材を載置できる搬送機構（例、搬送チェーン）を備え、前記被加工鋼材の表層温度のみを４５０℃〜５５０℃に加熱処理できる加熱炉と、温度変動が２０℃以下に温度制御されたシェービング金型からなる加工部と、を備える鋼材端面のシェービング加工装置により実現できるからである。加熱炉内壁に設けた側面ヒータ及び被加工鋼材を加熱炉に搬入し搬出する側に設けたカートリッジ式加熱ヒータからなる熱源、並びに側面ヒータ及びカートリッジ式加熱ヒータを温度制御する加熱炉温度制御装置により、炉内温度差を５℃以内に温度制御できる。
【手続補正４】
【補正対象書類名】明細書
【補正対象項目名】００１１
【補正方法】変更
【補正の内容】
【００１１】
（態様４）  前記被加工鋼材が表面硬度１８０ＨＶ〜３２０ＨＶの高硬度鋼材であることを特徴とする前記（態様３）に記載した鋼材端面のシェービング加工装置である。高硬度精密部品のシェービング加工に用いる装置だからである。